(57)【要約】【課題】  床板の床構造や施工法による剥離防止ではなく、剥離や割れ生じにくい体育館用床材に関する技術を提供すること。【解決手段】  従来の木質系床材の表面に合成樹脂接着剤によりポリエチレンテレフタレート（ＰＥＴ）樹脂シートを積層して体育館用床材とする。  本発明の床材は温度や湿度による含水率の変化従来のものに比べて小さく、寸法安定性に優れている。その結果、反り、割れ、木片の剥離等が顕著に防止され、体育館の床材として最適である。【選択図】  図１
2019073858.tif 000002
【特許請求の範囲】
【請求項１】
表面に合成樹脂接着剤によりポリエチレンテレフタレート（ＰＥＴ）樹脂シートが積層されてなる体育館用床材。
【請求項２】
ポリエチレンテレフタレート樹脂シート層の厚さが０．３〜１．０ｍｍである請求項１の床材。
【請求項３】
接着剤がウレタン樹脂接着剤である請求項１又は２の床材。
【請求項４】
その表面にポリエチレンテレフタレート樹脂シートを積層することを特徴とする床材の剥離防止方法。
【発明の詳細な説明】
【技術分野】
【０００１】
本発明は、体育館用床材に関する。さらに詳しくは、ささくれなどの木片の剥離等が生じにくい体育館用床材に関する。
【背景技術】
【０００２】
近年、体育館の床から剥離した床板やささくれによる負傷事故が問題となっている（非特許文献１）。例えば、体育館の床から剥離した木片が腹部に突き刺さり重傷を負うという事例が報告されている。
床板用の床材は、フローリングと称され、木質系床材が用いられる。フローリングには一枚板の単層フローリングと合板製の複合フローリングがある。これらの木質床材は、吸湿・乾燥等により反り、割れ、収縮等が生じる。これらの問題は特に単層フローリングの場合に顕著であるが、複合フローリングにおいても、特に基材に貼り付けた表面材においてしばしば生じる。反り、割れ、収縮等は木片の剥離につながり、そのままでは危険で、特に体育館の床材に用いる場合は重大事故につながりかねない。これら、反り、割れ、収縮等は使用による劣化の他に、濡れ雑巾やモップで拭くことによる吸湿やその後の乾燥による寸法変化、管理の不適切等種々あげられる。
これらの木質系床材は多くの場合表面塗装がなされているが、塗装は上記の問題を必ずしも十分に解決しない。
【０００３】
このような剥離を防止する手段として、例えば特許文献１には捨板とフローリング板とを直交させかつ１枚のフローリング板が１枚の捨板を跨ぐように敷設する床構造が開示されている。しかしながら、このような技術では、施工法の自由度が少なくなるという不都合を生じる
【先行技術文献】
【特許文献】
【０００４】
【特許文献１】特開２０１５−４５１３９号公報
【非特許文献１】http://www.caa.go.jp/policies/council/csic/report/report_010/
【発明の概要】
【発明が解決しようとする課題】
【０００５】
従って、本発明の目的は、床板の床構造や施工法による剥離防止ではなく、剥離や割れ生じにくい体育館用の床材自体に関する技術を提供することである。
【課題を解決するための手段】
【０００６】
本発明者は、床材表面にプラスチックシートを積層することにより上記目的を達成することができることを見出し、本発明に到達した。
即ち、本発明は以下のとおりである。
１．表面に合成樹脂接着剤によりポリエチレンテレフタレート（ＰＥＴ）樹脂シートが積層されてなる体育館用床材。
２．ポリエチレンテレフタレート樹脂シート層の厚さが０．３〜１．０ｍｍである前記１の床材。
３．接着剤がウレタン樹脂接着剤である前期１又は２の床材。
４．その表面にポリエチレンテレフタレート樹脂シートを積層することを特徴とする床材の剥離防止方法。
【発明の効果】
【０００７】
本発明の床材は、乾湿の変化による寸法安定性に優れており、その結果、反り、割れ、木片の剥離等が顕著に防止される。さらに、表面がＰＥＴシートで覆われるので、ささくれや剥離が極めて生じにくくなる。
【図面の簡単な説明】
【０００８】
【図１】本発明の構成を表した図である。
【図２】床材の含水率の推移を表した図である。
【図３】床材の寸法変動の推移を表した図である。
【図４】床材の含水率１％あたりの寸法変化を表した図である。
【発明を実施するための形態】
【０００９】
図１は本発明の床材の積層構造を表した図である。１はベースとなる基材、２はその表面材で、基材１と表面材２で従来の床材を構成する。３は接着剤、層４はＰＥＴ樹脂シートである。
ベースとなる床材としては、フローリングとして用いられている木質系床材が用いられ、単層フローリングと合板製の複合フローリングのいずれも用いることができる。複合フローリングは合板製の基材に表面材である単板を貼りつけたものである。単板は１枚でもよいが、通常は複数枚を密に並べて貼り付ける。
【００１０】
本発明においてはＰＥＴシートを表面に積層することが特徴である。ＰＥＴ樹脂は耐久性や透明性に優れており、得られる床材もこれらの性質が向上する。ＰＥＴ樹脂シートは厚さが０．３〜１．０ｍｍが好ましい。０．３ｍｍ未満では、床面を再生するための再研磨（ポリッシャー）が一回につき、約０．１〜０．１５ｍｍ削られることから２回の研磨しかできない。また、１．０ｍｍを超えると、足への負担やボールの弾みなどのスポーツ用床材が必要とする性能が失われることが予想される。ＰＥＴシートの表面は滑り防止のためのサンディング処理や塗装を施してもよい。
【００１１】
ＰＥＴ樹脂シートは接着剤で基材に積層される。接着剤としては、例えばアクリル樹脂系、ウレタン系樹脂接着剤、酢酸ビニル系接着剤等が挙げられ、ウレタン樹脂系接着剤が好ましく用いられる。ウレタン樹脂は接着剤自体が硬化後透明となるため、木目をしっかり映し出す効果がある。
【００１２】
本発明の床材は、例えば通常のラミネーターを用いて、ベースとなる床材の片面に接着剤をコーティングし、ＰＥＴ樹脂シートをラミネートすることにより製造することができる。あるいはプレスを用いて接着することできる。
【００１３】
本発明の床材は、ＰＥＴシートを貼り付けたことにより、特に長さ及び幅方向の寸法安定性に優れる。そのため、例えば、従来の木質系床材では、経時とともに反ったり、縮んで目隙が生じたり、クラックが発生するが、本発明の床材はこのような反り、目隙、クラック等の発生が少ない。その結果、木片のささくれ等の剥離を生じにくく、安全性の面でも優れている。したがって、通常の建築物の床材として用いることは可能であるが、特に体育館の床材として好適である。
【実施例】
【００１４】
以下に本発明を実施例で説明する。
実施例１
矢島木材乾燥株式会社製のフローリング材「バリューフローリング」（７層ラワン材１２ｍｍ厚に表面材として６ｍｍ厚の雑カバ材単板７枚を貼り付けた床材、寸法１８ｍｍ厚×２０２ｍｍ幅×１８００ｍｍ長）に０．５ｍｍ厚のＰＥＴシートをウレタン接着剤で積層し、図１に示すような構造の本発明の床材を製造した。この床材から長手方向に１５０ｍｍ裁断して含水率測定用の試験片とした。また全乾燥用の試験片を含水率測定用試験片の隣から採取した。この試験片を用いて試験を行った。
比較のために、ＰＥＴを積層しない元の床材、及び元の床材にウレタン塗装を施したサンプルについても同様に試験片を採取し、試験に供した。
【００１５】
〔試験方法〕
１０５°Ｃで重量が一定となるまで処理し、これを全乾重量とする。次に熱水より生ずる蒸気に３時間暴露後、７０°Ｃで放置する工程を１サイクルとし、３サイクル繰り返し、重量及び厚さ、幅、長さの寸法変化を測定する。寸法測定は基準となる基準線を設けて測定する。厚さと長さはそれぞれ１箇所、幅は３箇所測定した。
また、目視により反り（長さ方向の反り）、カップ（幅方向のＵ字状の反りで、反りの高さを測定する）、クラックを観察する。
目隙は目視観察及び表面材同士の間隔を測定箇所１２箇所を定めて測定した。
含水率は次の式による。
含水率（％）＝（初期若しくは試験後重量−全乾重量）×１００／全乾重量
【００１６】
〔試験結果〕
〇クラック
いずれのサンプルもクラックは発生しなかった。
〇反り
いずれのサンプルも反りは発生しなかった。
〇カップ
塗装ありのサンプルとＰＥＴを積層したサンプルには発生しなかったが、元の床材に関しては上に最大５ｍｍのカップが生じたものもあった。
【００１７】
〇含水率の変化
図２にサイクルに対する含水率の変化を示した。
元の床材（塗装無）は含水率の変動が大きいが、それに比べると他の２者（塗装有、ＰＥＴ０．５）は小さく、特に本発明のサンプル（ＰＥＴ０．５）はサイクルごとの変化量が安定している。
〇寸法変化
図３にサイクルに伴う寸法変動推移を示した。
塗装無の元の床材はサイクルを経るととともに厚さと幅は減少し、長さは増加する。他の２つ（塗装有、ＰＥＴ０．５）は比較的安定した傾向にあり、特に本発明のＰＥＴを積層したサンプル（ＰＥＴ０．５）は各サイクルにおける幅方向の極大、極小の差が少ない。
〇含水率１％当たりの寸法変化
図４に３サイクル終了時の含水率１％当りの寸法変化を示した。
塗装もＰＥＴ貼付もない元の床材（塗装無）は、吸湿後の幅と長さ方向の変化、乾燥（放湿）後の幅の変化が大きい。塗装したサンプル（塗装有）は吸湿後の幅の変化が大きく、乾燥（放湿）後の幅の変化もやや大きい。
これに対して、ＰＥＴをラミネートした本発明のサンプル（ＰＥＴ０．５）は、吸湿（放湿）後の厚さ方向の寸法変化は大きいものの、それ以外は変化量は小さく、特に吸湿（放湿）後の幅と長さ、乾燥（放湿）後の幅の変化は前２者に比べて小さい。
〇目隙
表１に３サイクル後の目隙の寸法を示す。本発明のサンプルが最も目隙が小さい。
【００１８】
【表１】
2019073858.tif 000003
【産業上の利用可能性】
【００１９】
上記のごとく、本発明の床材は、寸法安定性に優れており、その結果、反り、割れ、木片の剥離等が顕著に防止され、体育館の床材として最適である。
【図１】
2019073858.tif 000004
【図２】
2019073858.tif 000005
【図３】
2019073858.tif 000006
【図４】
2019073858.tif 000007